【事件の表示】
　平成　９年特許願第２１１７３５号「感放射線性樹脂組成物および薄膜並びに薄膜の製造方法」拒絶査定不服審判事件〔平成１１年　２月２６日出願公開、特開平１１−　５２５６０〕について、次のとおり審決する。
【結　論】
　本件審判の請求は、成り立たない。
【理　由】
第１　手続の経緯
　本願は、平成９年８月６日に出願されたものであって、平成１６年５月１９日付けで拒絶査定がなされ、これに対し、同年６月２４日に拒絶査定に対する審判請求がなされたものであり、当審において平成１８年４月６日付けで拒絶理由を通知し、それに対して平成１８年６月１２日付けで手続補正書および意見書が提出されたものである。　　　　　　　　　　　　　　　　　　
第２　本願発明
　本願の請求項１に係る発明は、平成１８年６月１２日付け手続補正書により補正された明細書の記載からみて、その特許請求の範囲の請求項１に記載された事項により特定されたとおりの次のものと認める。
「【請求項１】
　（Ａ）（ａ）不飽和カルボン酸および／または不飽和カルボン酸無水物に由来する構成成分７〜４０重量％、（ｂ）エポキシ基を有するラジカル重合性化合物に由来する構成成分７〜８０重量％、および（ｃ）その他のオレフィン系不飽和化合物に由来する構成成分１０〜６０重量％からなるアルカリ可溶性樹脂１００重量部と、
　（Ｂ）１，２−キノンジアジド化合物１０〜５０重量部と、
　（Ｃ）窒素含有架橋剤２〜３５重量部と
が含有されてなり、
　窒素含有架橋剤がメチロールメラミンアルキルエーテル類であることを特徴とする感放射線性樹脂組成物。」　　　　　　　　　　　　　　　　　　　　　　　
第３　引用刊行物に記載された事項
１．当審で通知した拒絶理由において引用した、本願の出願日前に頒布された刊行物１（特開平８−２６２７０９号公報）には、以下の事項が記載されている。
（１ａ）「【請求項１】（Ａ）（ａ）不飽和カルボン酸および／または不飽和カルボン酸無水物に由来する構成成分５〜５０重量％、（ｂ）エポキシ基を有するラジカル重合性化合物に由来する構成成分１０〜９０重量％、（ｃ）その他のモノオレフィン系不飽和化合物に由来する構成成分１０〜７０重量％、および（ｄ）共役ジオレフィン系不飽和化合物に由来する構成成分３〜３０重量％からなるアルカリ可溶性樹脂１００重量部と、（Ｂ）１，２−キノンジアジド化合物５〜１００重量部とが含有されてなることを特徴とする感放射線性樹脂組成物。」 
（１ｂ）「【０００１】【産業上の利用分野】本発明は、感放射線性樹脂組成物に関し、さらに詳しくは、電子部品に用いられる保護膜等を形成するための材料、特に、液晶表示素子、集積回路素子、固体撮像素子等の層間絶縁膜を形成するための材料として好適な感放射線性樹脂組成物に関する。」 （１ｃ）「【０００４】【発明が解決しようとする課題】本発明は、以上のような事情に基づいてなされたものであって、その目的は、感放射線性を有し、解像度が高く、しかも、絶縁性、平坦性、耐熱性、透明性等の諸性能に優れたパターン状薄膜を容易に形成することができる感放射線性樹脂組成物を提供することにある。」 
（１ｄ）「【００２２】＜その他の成分＞本発明の感放射線性樹脂組成物においては、上記の（Ａ）成分および（Ｂ）成分の他に、必要に応じて、感熱性酸生成化合物よりなる（Ｃ）成分、少なくとも１個のエチレン性不飽和二重結合を有する重合性化合物よりなる（Ｄ）成分、エポキシ樹脂よりなる（Ｅ）成分および界面活性剤よりなる（Ｆ）成分を含有させることができる。」 
（１ｅ）「【００２７】上記（Ｅ）成分であるエポキシ樹脂としては、相溶性に影響がないかぎり限定されるものではないが、好ましくはビスフェノールＡ型エポキシ樹脂、フェノールノボラック型エポキシ樹脂、クレゾールノボラック型エポキシ樹脂、環状脂肪族エポキシ樹脂、グリシジルエステル型エポキシ樹脂、グリシジルアミン型エポキシ樹脂、複素環式エポキシ樹脂、グリシジルメタアクリレートを（共）重合した樹脂等を挙げることができる。これらの中では、ビスフェノールＡ型エポキシ樹脂、クレゾールノボラック型エポキシ樹脂、グリシジルエステル型エポキシ樹脂等が好ましい。」 
（１ｆ）「【００２８】（Ｅ）成分の使用割合は、アルカリ可溶性樹脂１００重量部に対して３０重量部以下であることが好ましい。このような割合で（Ｅ）成分が含有されることにより、当該感放射線性樹脂組成物から得られる薄膜の平坦性、耐熱性、硬度等をさらに向上させることができる。この割合が３０重量部を超える場合には、アルカリ可溶性樹脂に対する相溶が不十分となり、十分な塗膜形成能が得られない。」 
（１ｇ）「＜薄膜の形成＞本発明の感放射線性樹脂組成物を用いることにより、例えば次のようにして薄膜を形成することができる。 
 （１）調製した組成物溶液を基板表面に塗布し、プリベークを行うことにより溶剤を除去して感放射線性樹脂組成物の塗膜を形成する。 
 （２）形成された塗膜に所定のパターンのマスクを介して、放射線を照射した後、現像液を用いて現像処理して放射線の照射部分を除去することによりパターニングを行う。・・・（３）現像処理後に、流水洗浄によるリンス処理を行い、例えば圧縮空気や圧縮窒素で風乾し、その後、薄膜の透明性を向上させるため、基体表面の全面に、例えば紫外線を照射し、そして、ホットプレート、オーブン等の加熱装置によりポストベークを行う。ここにおけるポストベークの温度条件としては、例えば１５０〜２５０℃である。このようにして、解像度が高く、絶縁性、平坦性、耐熱性、透明性、硬度等の諸性能に優れた薄膜を形成することができる。」（【００３６】〜【００３８】 
（１ｈ）「【００５０】＜実施例１＞ 
 〔組成物溶液の調製〕合成例１で得られたアルカリ可溶性樹脂溶液１００ｇ（アルカリ可溶性樹脂２５ｇ）を２−ヒドロキシプロピオン酸エチル１３．６４ｇで希釈した後、この溶液に（Ｂ）成分として１，１，３−トリス（２，５−ジメチル−４−ヒドロキシフェニル）−３−フェニルプロパン−１，２−ナフトキノンジアジド−５−スルホン酸エステル４．０ｇと、（Ｅ）成分として「エピコート１５２（油化シェルエポキシ（株）製）」２．５ｇと、接着助剤としてγ−グリシドキシプロピルトリメトキシシラン１．２５ｇと、を溶解し、孔径０．２２μｍのミリポアフィルターで濾過することにより組成物溶液１を得た。」　 
 （１ｉ）「【００６９】【発明の効果】本発明の感放射線性樹脂組成物によれば、解像度が高く、しかも、絶縁性、平坦性、耐熱性、透明性等の諸性能に優れたパターン状薄膜を容易に形成することができる。」　　　　　　　　　　　　　　 
２．当審で通知した拒絶理由において引用した、本願の出願日前に頒布された刊行物２（特開平６−３４７６０１号公報）には、以下の事項が記載されている。 
（２ａ）「【請求項１】 エポキシ基を含有するアルカリ可溶性樹脂、感光剤として１，２−ナフトキノンジアジドスルホン酸エステル及び溶剤を含有することを特徴とするマイクロレンズ用感光性組成物。 」 
（２ｂ）「【請求項２】 エポキシ基を含有するアルカリ可溶性樹脂が一般式（１）に示される構造単位からなることを特徴とする請求項１に記載のマイクロレンズ用感光性組成物。 
【化１】
［式中、Ｒ１は水素又はメチル基を示し、Ａは下記一般式（２）、一般式（３）又は一般式（４）を示し、ｍ、ｎはそれぞれ１以上の整数を示す。］ 
【化２】
【化３】
【化４】
［式中、Ｒ２、Ｒ３及びＲ４はそれぞれ水素又はメチル基を示し、Ｂは−ＯＣＨ２−又は−ＣＨ２ＯＣＨ２−を示す。］  
（２ｃ）「【請求項４】請求項１ないし請求項３に記載のマイクロレンズ用感光性組成物に、さらに、硬化助剤及び／又は熱硬化剤を含んでなることを特徴とするマイクロレンズ用感光性組成物。」 
（２ｄ）「【００１２】【課題を解決するための手段】本発明者らは、・・・、ベースポリマーとしてエポキシ基を含有するアルカリ可溶性樹脂を用いると透明性が良好で、熱硬化後の耐熱性、耐薬品性に優れており、かつ、ナフトキノンジアジド系感光剤で構成されるポジ型感光性組成物が上述の課題を解決できることを見出し本発明を完成するに至ったものである。すなわち、本発明はエポキシ基を含有するアルカリ可溶性樹脂、特に、所定の一般式で示される構造単位からなる樹脂又はビニルフェノール重合体、ビニルフェノール共重合体、フェノール類とアルデヒド類との重縮合物であるノボラック樹脂若しくは各樹脂の部分水素添加物等の水酸基の一部をエポキシ変性した樹脂と、感光剤として１，２−ナフトキノンジアジドスルホン酸エステルと溶剤、さらに必要があれば硬化助剤及び／又は熱硬化剤を含有するマイクロレンズ用感光性組成物である。」  
（２ｅ）「本発明におけるエポキシ基を含有するアルカリ可溶性樹脂とは、溶剤に可溶で、皮膜形成可能で、エポキシ基を含有するものであれば特に限定するものではない。これは、感光性組成物としてのバインダー、アルカリ現像液溶解性の付与、パターン形成後の熱処理による良好な熱硬化性付与のためである。アルカリ可溶性成分としては、例えば、フェノール性水酸基又はマレイン酸、アクリル酸等のカルボン酸を含む樹脂を選択できる。」（【００１４】） 
（２ｆ）「また、本発明における感光性組成物を用いてレンズパターン形成する時のレンズ形状を整える目的のため、及び／又はさらなる硬化を行う必要がある場合には、特性を低下させない範囲で、本発明における感光性組成物に熱硬化剤、例えば、エポキシ系、メラミン系、イソシアネート系、多官能不飽和化合物、多価アルコール等を添加してもよい。特に、充分な硬化特性を得るために、エポキシ系、メラミン系が好ましく、例えば、エポキシ系硬化剤としては、・・・等のグリシジルエーテル、・・・等のグリシジルエステル、・・・等の脂環式エポキシ等があげられ、また、メラミン系硬化剤としては、ヘキサメチロールメラミン、アルキル化ヘキサメチロールメラミン、部分メチロール化メラミン又はそのアルキル化体、テトラメチロールベンゾグアナミン、アルキル化テトラメチロールベンゾグアナミン、部分メチロール化ベンゾグアナミン又はそのアルキル化体等があげられる。」（【００３０】） 
（２ｇ）実施例１における耐薬品性の評価として、 
 「耐薬品性は水、イソプロピルアルコール、キシレン、メチルエチルケトンの溶剤に浸漬したところ表面荒れは観察されなかった。また、２００℃、１時間加熱した試料については、硝酸、塩酸等の鉱酸に対する耐性も良好で全く変化が認められなかった。」（【００４６】） 
（２ｈ）実施例４として、 
「実施例４　ビニルフェノール／脂環式エポキシ基含有メタクリル酸エステル（ダイセル化学工業製、サイクロマー（商標）Ｍ−１００）共重合体（共重合比６０／４０、重量平均分子量１００００（ＧＰＣ測定値、ポリスチレン換算））２５ｇ、没食子酸メチルの１，２−ナフトキノンジアジドスルホン酸エステル（トリエステル体）６．０ｇ、多官能脂環式エポキシ樹脂（熱硬化剤、ダイセル化学工業製、エポリード（商標）ＧＴ−４００）４．０ｇ及びジエチレングリコールジメチルエーテル８５ｇを混合溶解した後、０．２μｍフィルターにて濾過を行い、レジスト溶液を調製した。 
 　次に、実施例１と同様の方法により、パターニング、レンズ形成を行った。２．４％テトラメチルアンモニウムヒドロキシド水溶液で現像したところ、３００ｍＪ／ｃｍ2で０．８μｍを解像することができた。硬化条件は１４０℃、１０分間（ホットプレート）で行うことができ、その際のレンズ形状も良好であった。耐薬品性も良好であった。」（【００５１】および【００５２】）  
（２ｉ）「【００５７】【発明の効果】以上の説明から明らかなように、本発明の感光性組成物は、エポキシ基を含有するアルカリ可溶性樹脂、１，２−ナフトキノンジアジドスルホン酸エステルからなる感光剤及び溶剤、さらに必要な場合には硬化助剤及び／又は熱硬化剤を含有するポジ型感光性組成物であるので、高感度かつ高解像度なレジストパターンが作成でき、パターニング後の加熱処理によりレンズ能を有する凹凸パターンを形成することができる。形成されたレンズは屈折率が大きく、可視光域での透明性、耐熱性、耐光性、耐薬品性等に優れた特性を有しているため、カラー固体撮像素子、カラー液晶表示素子等のカラーフィルター上に形成されるマイクロ集光レンズ材料として好適である。さらに、２５０℃の高耐熱性をも有しているため、硬化凹凸パターンを利用した、例えば、反射板、薄膜磁気ヘッド用層間絶縁膜としても使用できる。 」　　　　　　　　　　　　　　　　　　　　　　　
３．当審で通知した拒絶理由において引用した、本願の出願日前に頒布された刊行物３（特開平６−２０１９０１号公報）には、以下の事項が記載されている。
（３ａ）「【請求項１】  アルカリ可溶性樹脂としてビニルフェノール系共重合体、感光剤として１，２−ナフトキノンジアジドスルホン酸エステル、熱硬化剤として加熱処理によりレンズを形成する際に耐熱性，耐溶剤性を付与させる熱硬化剤及び溶剤からなることを特徴とするマイクロレンズ形成用ポジ型感光材料。」
（３ｂ）「 本発明に用いられる熱硬化剤は特性を低下させるものでなければ特に限定するものではなく、例えば、メラミン系化合物、フェノール系化合物、アゾ系化合物、イソシアネート系化合物、エポキシ系化合物等があげられる。
　これらのなかでは、その特性が極めて優れているのは下記一般式（１）で示すメラミン系硬化剤又はエポキシ系硬化剤である。
【化２】
［式中、Ｗは−ＮＹ５Ｙ６｛Ｙ５，Ｙ６はそれぞれ水素又は−ＣＨ２ＯＺ（Ｚは水素又は炭素数１ないし６までのアルキル基を示す。）を示す。｝又はフェニル基を示し、Ｙ１ないしＹ４はそれぞれ水素又は−ＣＨ２ＯＺ（Ｚは水素又は炭素数１ないし６までのアルキル基を示す。）を示す。］メラミン系硬化剤としては、例えば、ヘキサメチロールメラミン及びアルキル化ヘキサメチロールメラミン、部分メチロール化メラミン及びそのアルキル化体、テトラメチロールベンゾグアナミン及びアルキル化テトラメチロールベンゾグアナミン部分メチロール化ベンゾグアナミン及びそのアルキル化体等があげられる。」（【００１９】〜【００２２】）
（３ｃ）「実施例１　ビニルフェノール／メチルメタクリレート共重合体（共重合比１／１、重量平均分子量９０００（ＧＰＣ測定値、ポリスチレン換算））２５ｇ、２，３，４−トリヒドロキシベンゾフェノンの１，２−ナフトキノンジアジドスルホン酸エステル（トリエステル体）６．０ｇ、ヘキサメトキシメチロールメラミン４．５ｇ及びジエチレングリコールジメチルエーテル７５ｇを混合溶解した後、０．２μｍフィルターにて濾過を行い、レジスト溶液を調製した。」（【００３９】）
（３ｄ）実施例１において、「耐溶剤性は水、イソプロピルアルコール、キシレン、メチルエチルケトン等の溶剤に浸漬したところ表面荒れは観察されなかった。」（【００４４】）　　　　　　　　　　　　　　　　　　　　　　　　
４．当審で通知した拒絶理由において引用した、本願の出願日前に頒布された刊行物４（特開平７−１６８３５９号公報）には、以下の事項が記載されている。
（４ａ）「【請求項１】アルカリ可溶性樹脂、感光剤、熱硬化剤及び溶剤からなるマイクロレンズ用感光材料において、該アルカリ可溶性樹脂がビニルフェノール系共重合体の一部を水素添加した樹脂からなり、該感光剤が１，２−ナフトキノンジアジドスルホン酸エステルからなり、さらに加熱処理によりレンズを形成する際に耐熱性及び耐溶剤性を付与させる熱硬化剤を含有することを特徴とするマイクロレンズ用感光材料。」
（４ｂ）本発明に用いられる熱硬化剤は特性を低下させるものでなければ特に限定するものではなく、例えば、メラミン系化合物、フェノール系化合物、アゾ系化合物、イソシアネート系化合物、エポキシ系化合物等があげられる。
　これらのなかでは、その特性が極めて優れているのは下記一般式（１）で示すメラミン系硬化剤又はエポキシ系硬化剤である。
【化２】
［式中、Ｗは−ＮＹ５Ｙ６｛Ｙ５及びＹ６はそれぞれ水素又は−ＣＨ２ＯＺ（Ｚは水素又は炭素数１から６までのアルキル基を示す。）を示す。｝又はフェニル基を示し、Ｙ1ないしＹ4はそれぞれ水素又は−ＣＨ２ＯＺ（Ｚは水素又は炭素数１から６までのアルキル基を示す。）を示す。］メラミン系硬化剤としては、例えば、ヘキサメチロールメラミン及びアルキル化ヘキサメチロールメラミン、部分メチロール化メラミン及びそのアルキル化体、テトラメチロールベンゾグアナミン及びアルキル化テトラメチロールベンゾグアナミン部分メチロール化ベンゾグアナミン及びそのアルキル化体等があげられる。」（【００２１】〜【００２４】）
（４ｃ）「実施例１　ビニルフェノール／メチルメタクリレート共重合体（共重合比１／１、重量平均分子量９０００（ＧＰＣ測定値、ポリスチレン換算））の部分水素添加物（水素添加率５モル対フェノール成分）２５ｇ、没食子酸メチルの１，２−ナフトキノンジアジドスルホン酸エステル（トリエステル体）６．５ｇ、ヘキサメトキシメチロールメラミン６．５ｇ及びジエチレングリコールジメチルエーテル７７ｇを混合溶解した後、０．２μｍフィルターにて濾過を行い、レジスト溶液を調製した。」（【００４１】）
（４ｄ）実施例１において、「耐溶剤性は水、イソプロピルアルコール、キシレン、メチルエチルケトン等の溶剤に浸漬したところ表面荒れは観察されなかった。」（【００４６】）　　　　　　　　　　　　　　　　　　　　　　
５．当審で通知した拒絶理由において引用した、本願の出願日前に頒布された刊行物５（特開平３−２２３７０２号公報）には、以下の事項が記載されている。
（５ａ）「（１）ポリマー、感光剤、熱硬化剤及び溶剤からなるポジ型感光材料において該ポリマーがアルカリ可溶性樹脂からなり、該感光剤が１，２−ナフトキノンジアジドスルホン酸エステルからなり、更に加熱処理によりレンズを形成する際に耐熱性及び耐溶剤性を付与させる熱硬化剤を含有することを特徴とするレンズ形成用ポジ型感光材料。」（特許請求の範囲第１項）
（５ｂ）「 本発明に用いられる熱硬化剤は特性を低下させなければ、特に限定はないが、その特性が極めて優れているのは（６）式で示すメラミン系化合物であり、具体的には、ヘキサメチロールメラミン及びアルキル化へキサメチロールメラミン、部分メチロール化メラミン及びそのアルキル化体、テトラメチロールベンゾグアナミン及びアルキル化テトラメチロールベンゾグアナミン、部分メチロール化ベンゾグアナミン及びそのアルキル化体等を挙げることができる。」（第５頁右下欄第５〜１４行）
（５ｃ）「実施例２
　スチレン／無水マレイン酸共重合部分エステル体（共重合比２／１、重量平均分子量５０００（ＧＰＣ測定値、ポリスチレン換算）、アトケムインコーポレーテッド製、ＳＭＡ（商標）−２６２５）を２５ｇ、２，３，４−トリヒドロキシベンゾフェノンの１，２−ナフトキノンジアジドスルホン酸エステル（トリエステル体）６．２ｇ、ヘキサメトキシメチロールメラミン（三井サイアナミッド製、サイメル（商標）３０３）４．４ｇ及びジエチレングリコールジメチルエーテル７５ｇを混合溶解した後、０，２μｍフィルターにて濾過を行い、レジスト溶液を調整した。・・・耐溶剤性は水、イソプロピルアルコール、トリクロロエタン、キシレン等の溶媒に浸漬したところ表面荒れは認められなかった。」（第１０頁左上欄第１行〜右上欄第１１行）
（５ｄ）「比較例１　
　実施例２を、熱硬化剤（ヘキサメトキシメチロールメラミン）を添加せずに繰返した。
　パターニング、レンズ形成は良好であるが、レンズ形成後、１６０℃で加熱処理を行うと、パターンのフローが認められ、レンズ形状を維持できなかった。また、耐溶剤性においてもイソプロピルアルコール、トリクロロエタン、キシレン等の溶媒に浸漬したところ表面荒れ、膨潤、膜厚変動が認められた。」（第１４頁左上欄第１〜１０行）　　　　　　　　　　　　　　　　
第４．対比・判断　 
１．本願請求項１に係る発明（以下、「本願請求項１発明」という。）と、刊行物１に記載された発明との対比 
　刊行物１の実施例１において（Ｅ）成分として記載されている「エピコート１５２」はエポキシ樹脂であって、前記（Ｅ）成分は、（Ａ）成分であるアルカリ可溶性樹脂１００重量部に対して３０重量部以下の範囲で使用される（１ｅおよび１ｆ）。
　よって、刊行物１には次の発明（以下、「刊行物１発明」という。）が記載されている。 
「（Ａ）（ａ）不飽和カルボン酸および／または不飽和カルボン酸無水物に由来する構成成分５〜５０重量％、（ｂ）エポキシ基を有するラジカル重合性化合物に由来する構成成分１０〜９０重量％、（ｃ）その他のモノオレフィン系不飽和化合物に由来する構成成分１０〜７０重量％、および（ｄ）共役ジオレフィン系不飽和化合物に由来する構成成分３〜３０重量％からなるアルカリ可溶性樹脂１００重量部と、（Ｂ）１，２−キノンジアジド化合物５〜１００重量部、さらにエポキシ樹脂よりなる（Ｅ）成分を３０重量部以下含有する感放射線性樹脂組成物。」 　　　　　　　　　　　　　　　　　　
　以下に、本願請求項１発明と刊行物１発明とを対比する。 
　刊行物１発明における（ｃ）成分であるその他のモノオレフィン系不飽和化合物に由来する構成成分、および（ｄ）成分である共役ジオレフィン系不飽和化合物に由来する構成成分は、いずれも（ａ）成分または（ｂ）成分以外のオレフィン系不飽和化合物に由来する構成成分であるから、（ｃ）成分と（ｄ）成分の和は、「（ｃ´）その他のオレフィン系不飽和化合物に由来する構成成分」として表すことができる。
　前記（ｃ）成分と（ｄ）成分の（Ａ）成分における含有量は、それぞれ１０〜７０重量％および３〜３０重量％であるので、前記「（ｃ´）その他のオレフィン系不飽和化合物に由来する構成成分」の（Ａ）成分における含有量は１３〜１００重量％である。
　よって、刊行物１発明における（Ａ）成分は、「（ａ）不飽和カルボン酸および／または不飽和カルボン酸無水物に由来する構成成分５〜５０重量％、（ｂ）エポキシ基を有するラジカル重合性化合物に由来する構成成分１０〜９０重量％、および（ｃ´）その他のオレフィン系不飽和化合物に由来する構成成分１３〜１００重量％、からなるアルカリ可溶性樹脂」である。
　そして、本願請求項１発明における「（ｃ）その他のオレフィン系不飽和化合物に由来する構成成分」に相当するものとして、本願明細書の段落【００１１】には、モノオレフィン系不飽和化合物および共役ジオレフィン系不飽和化合物が記載されているので、刊行物１発明における前記「（ｃ´）その他のオレフィン系不飽和化合物に由来する構成成分」は、本願請求項１発明における（ｃ）成分である「その他のオレフィン系不飽和化合物に由来する構成成分」に相当する。 　　　　　　　　　　　　　　　　　　　　　　　
　以上により、本願請求項１発明と刊行物１発明とは、
「（Ａ）（ａ）不飽和カルボン酸および／または不飽和カルボン酸無水物に由来する構成成分７〜４０重量％、（ｂ）エポキシ基を有するラジカル重合性化合物に由来する構成成分１０〜８０重量％、および（ｃ）その他のオレフィン系不飽和化合物に由来する構成成分１３〜６０重量％からなるアルカリ可溶性樹脂１００重量部と、（Ｂ）１，２−キノンジアジド化合物１０〜５０重量部とを含有する感放射線性樹脂組成物。」である点で一致し、以下の点で相違する。　　　　　　　　　　　　　　　　　　　　　　　　　　 　
・相違点；本願請求項１発明は、前記（Ａ）成分および（Ｂ）成分の他に、さらに（Ｃ）成分の窒素含有架橋剤としてメチロールメラミンアルキルエーテル類を２〜３５重量部含有するのに対し、刊行物１発明は、さらにエポキシ樹脂よりなる（Ｅ）成分を３０重量部以下含有する点。　　　　　　　　　　　　　　　　　　　　　　　　　　　　　 
　上記相違点について検討する。 
　本願明細書の【００２０】における「（Ｃ）成分である窒素含有架橋剤は、（Ａ）成分である特定のアルカリ可溶性樹脂の分子間に架橋構造を形成するものである。」との記載、および【００３９】の「この薄膜を、ホットプレート、オーブン等の加熱装置により焼成することにより、当該薄膜の硬化処理を行う。」との記載からみて、本願請求項１発明における（Ｃ）成分は、現像処理後の加熱による硬化処理において機能する「熱硬化剤」である。　刊行物１には、薄膜の形成において現像処理後にポストべークを行うことが記載され（１ｇ）、さらに、「エポキシ樹脂よりなる（Ｅ）成分は、感放射線性樹脂組成物から得られる薄膜の平坦性、耐熱性、硬度等をさらに向上させる機能を有していることからことができる。」と記載されている（（１ｆ）を参照。）ことからみて、刊行物１発明におけるエポキシ樹脂よりなる（Ｅ）成分もまた、現像処理後の加熱による硬化処理において機能する「熱硬化剤」である。  
　ここで、刊行物２の請求項２に記載の一般式（２）ないし（４）は、本願請求項１発明における「（ｂ）エポキシ基を有するラジカル重合性化合物に由来する構成成分」に相当するものであり、刊行物２には、前記エポキシ基を有するラジカル重合性化合物に由来する構成成分を含有するアルカリ可溶性樹脂と、１，２−ナフトキノンジアジド化合物とを含有する感光性組成物において、さらなる硬化を行う必要がある場合には、特性を低下させない範囲で、前記感光性組成物にエポキシ系、メラミン系等の熱硬化剤を添加すること、特に充分な硬化特性を得るためには、エポキシ系、メラミン系の熱硬化剤が好ましいことが記載されている（２ｂ、２ｄおよび２ｆ）。 
　そして、刊行物２において、メラミン系の熱硬化剤の具体例として記載されているアルキル化ヘキサメチロールメラミン、および部分メチロール化メラミンのアルキル化体は、いずれも本願請求項１発明の感放射線性樹脂組成物における（Ｃ）成分である「メチロールメラミンアルキルエーテル類」に相当する（２ｆ）。
　よって、刊行物２には、エポキシ基を有するラジカル重合性化合物に由来する構成成分を含有するアルカリ可溶性樹脂と、１，２−ナフトキノンジアジド化合物とを含有する感光性組成物に対して、エポキシ系熱硬化剤とメチロールメラミンアルキルエーテル類とが、いずれも硬化特性を付与し得る熱硬化剤であることが記載されている。
　さらに、刊行物３の（３ｂ）および刊行物４の（４ｂ）には、エポキシ系熱硬化剤とメラミン系熱硬化剤とが、感放射線性組成物に硬化特性を付与し得る硬化剤であることが記載されている。
　しかも、刊行物３の（３ｂ）および刊行物４の（４ｂ）においてメラミン系熱硬化剤の具体例として記載されている、アルキル化ヘキサメチロールメラミン、および部分メチロール化メラミンのアルキル化体、刊行物３の（３ｃ）および刊行物４の（４ｃ）に記載の実施例で用いられているヘキサメトキシメチロールメラミンは、その構造式からみて、本願請求項１発明の（Ｃ）成分である「メチロールメラミンアルキルエーテル類」に相当するものである（必要ならば、特開平４−１７９５８３号公報の第２頁右下欄に記載されているヘキサメトキシメチロールメラミンの構造式、特開平８−１００１５０号公報の【００２４】における「サイメル３００」に関する記載、特開２００２−３１７１４６号公報の【００１６】〜【００１７】におけるアルキルエーテル化メチロールメラミン樹脂に関する記載、特開２００３−３１１９０８号公報の【００３０】〜【００３２】におけるメチロールメラミンのアルキルエーテル化反応生成物に関する記載を参照のこと。）。
　してみると、刊行物２ないし４の記載からみて、エポキシ系熱硬化剤とメチロールメラミンアルキルエーテル類とが、感放射線性組成物に硬化特性を付与し得る熱硬化剤であることは、当該技術分野において、本願出願前に周知の事項である。
　以上のことから、刊行物１発明における「熱硬化剤」である、エポキシ樹脂よりなる（Ｅ）成分にかえて、刊行物２に記載の、本願請求項１発明における（Ｃ）成分であるメチロールメラミンアルキルエーテル類を用いることは、当業者が容易に想到し得たものである。 
　そして、感放射線性組成物の他の特性を低下させないことを考慮して、前記（Ｃ）成分の適切な含有量範囲を決定することは、当業者が適宜なし得る設計的事項にすぎない。　　　　　　　　　　　　　　　　　　　　　　　　　　　　　　　 
・発明の効果について 
　本願明細書の【００６１】に記載されている、「本発明の感放射線性樹脂組成物によれば、高い感放射線性が得られ、しかも、窒素含有架橋剤が含有されているため、現像処理後における硬化処理により、耐溶剤性、透明性に優れたパターン状薄膜を容易に形成することができる。」という効果について検討する。 
　まず、高い感放射線性および透明性に優れている点について検討すると、刊行物１発明の感放射線性組成物は、本願請求項１発明と同様に、特に、液晶表示素子、集積回路素子、固体撮像素子等の電子部品に設けられる絶縁膜を形成するための材料として好適な感放射線性樹脂組成物であるので、当然高い感放射線性を有するものであり、しかも該感放射線性組成物は透明性に優れていること（１ｃおよび１ｉ）からみて、これらの効果は、刊行物１の記載からみて、当業者が予測し得た程度のものである。 
　次に、耐溶剤性に優れている点について検討する。 
　本願の実施例１〜７と比較例１〜３との結果を示した【００５９】の【表１】からみて、耐溶剤性は感放射線性樹脂組成物に（Ｃ）成分を添加することにより向上している。 
　刊行物２の実施例４には、本願請求項１発明における（ｂ）成分に相当する「脂環式エポキシ基含有メタクリル酸エステル」を構成成分として含有するアルカリ可溶性樹脂１００重量部に対して、１，２−ナフトキノンジアジド化合物を２４重量部含有する感光性組成物に、エポキシ系熱硬化剤である多官能脂環式エポキシ樹脂を１６重量部含有させた感光性組成物が記載されており、しかも得られた組成物は耐薬品性が良好であったことが記載されている（２ｈ）。
　そして、前記耐薬品性が良好であるとは、刊行物２の実施例１における「耐薬品性は水、イソプロピルアルコール、キシレン、メチルエチルケトンの溶剤に浸漬したところ表面荒れは観察されなかった。」との記載（２ｇ）からみて、耐溶剤性が良好であることも意味するものと認められる。 
　してみると、刊行物２には、メチロールメラミンアルキルエーテル類と同様に硬化特性を付与し得るものとして記載されているエポキシ系熱硬化剤を含有させた感光性組成物が、耐溶剤性に優れていることが記載されていると認められる。
　さらに、刊行物３ないし５には、高感度、透明性が要求されるポジ型感光性組成物において、本願請求項１発明の（Ｃ）成分に相当するメチロールメラミンアルキルエーテル類が、耐溶剤性を付与させる熱硬化剤であることが記載されている。
　してみると、本願請求項１発明の感放射線性組成物に、（Ｃ）成分としてメチロールメラミンアルキルエーテル類を添加することによって耐溶剤性が向上したという効果は、刊行物２ないし５の記載からみて、当業者が予測し得た程度のものである。
　請求人が、平成１８年６月１２日付け意見書の「（３−３）本願発明の組成物による耐溶剤性」において示した実験例、および平成１８年６月２８日付け物件提出書において示した実験成績証明書の記載によると、（Ｃ）成分としてメチロールメラミンアルキルエーテル類である「サイメル３００」を用いた組成物溶液（イ）の耐溶剤性の評価が「○」であるのに対し、（Ｃ）成分として、前記「サイメル３００」に代えて、エポキシ系熱硬化剤である「１，１，２，２−テトラ（ｐ−ヒドロキシフェニル）エタン・テトラグリシジルエーテル」を同じ含有量で用いた組成物溶液（ロ）の耐溶剤性の評価は「△」であり、この実験例を根拠として、請求人はエポキシ系熱硬化剤よりもメチロールメラミンアルキルエーテル類を用いた方が優れた耐溶剤性が得られると主張している。
　しかしながら、本願明細書には、実施例６として耐溶剤性の評価が前記組成物溶液（ロ）と同様の「△」であるものが記載されている。しかも、特に本願明細書における実施例５ないし７の記載からみて、耐溶剤性の評価は、（Ｃ）成分の種類だけでなく、（Ａ）成分における構成成分（ａ）ないし（ｃ）の組成や、（Ｂ）成分の種類、および（Ａ）ないし（Ｃ）成分の含有量比によっても影響されると考えられることから、（Ｃ）成分として、特にメチロールメラミンアルキルエーテル類を選択して用いたことによって、耐溶剤性が顕著に向上するとは認められない。 
　よって、【００６１】に記載の効果はいずれも格別顕著なものではない。　　　　 
第５　むすび
　以上のとおり、本願請求項１に係る発明は、その出願前に日本国内において頒布された刊行物１ないし５に記載された発明に基づいて、その出願前にその発明の属する技術の分野における通常の知識を有する者が容易に発明をすることができたものであるから、他の請求項について検討するまでもなく、本願は特許法第２９条第２項の規定により特許を受けることができない。
　よって、結論のとおり審決する。